FR 2745807 A1 19970912 FR 9602947 A 19960308 PROCEDE DE PREPARATION DE POLYCHLOROSULFATES BASIQUES D'ALUMINIUM ET LEURS APPLICATIONS La présente invention a pour objet un procédé de préparation d'aluminium de haute basicité ainsi que l'application de ces polychlorosulfates d'aluminium au traitement des eaux potables, des effluents aqueux et dans l'industrie papetière. Les polychlorosulfates d'aluminium ont pour formule générale: AI(OH)aClbYc / dM'CI2 / eM"CI (I) dans laquelle Y représente un anion de valence 2, tel que S042-, M' représente un cation de valence 2, tel qu'un métal alcalino-terreux, M" représente un cation de valence 1, tel qu'un métal alcalin ou l'ammomium, a, b, c et d sont des nombres entiers positifs ou fractionnaires positifs non nuls, e peut être nul ou un nombre entier positif ou fractionnaire positif, b = 3-2c-a et 2d+e+b La basicité p est définie par le rapport a/3 exprimé en %, et elle peut varier de 20 à 75 %. A partir d'une composition chimique, elle peut se calculer par la formule suivante: 3= 100(3A1+ 2 M' + M" - 2Y - Cl)/3 AI dans laquelle AI, M', M", Y et Cl sont exprimés en moles. Les polychorosulfates d'aluminium désignés ci-après par PCSA sont largement utilisés dans l'industrie, notamment papetière et pour le traitement des eaux résiduelles et surtout potables, o leur qualité de coagulation et de fioculation élevée en font un produit de choix. Plus précisément, pour le traitement des eaux, il est recherché des procédés qui évitent toute formation d'effluent, notamment de gypse (Ca SO4, 2H20) et qui permettent de fabriquer des produits ayant des aptitudes à la floculation- coagulation des matières en suspension dans l'eau potable, des aptitudes à ne relarguer que très peu d'aluminium soluble dans l'eau potable traitée et une stabilité au stockage des solutions de PCSA pendant plusieurs mois, c'est à dire incluant des variations de température entre 0 C et 40 C, voire davantage si le stockage n'est pas protégé des rayons du soleil. Le brevet EP 327 419 décrit un procédé de fabrication de PCSA haute basicité qui répond aux aptitudes et à la stabilité telles que précédemment mentionnées. Cependant, ce procédé génère un effluent gypse dont le rejet dans l'eau de rivière pose des problèmes d'environnement et dont la mise en décharge entraîne des coûts supplémentaires. L'efficacité de la floculation-coagulation s'évalue par une mesure de la turbidité de la phase d'eau surnageante après traitement avec un PCSA. Les gros flocs ayant des propriétés de décantation rapide sédimentent alors que les flocs les plus petits sont entraînables sur un filtre à sable et doivent avoir une excellente aptitude à s'absorber dans un filtre à sable. L'efficacité de la filtration sur un filtre à sable en profondeur se caractérise par le nombre de particules par cm3 que l'on retrouve dans les eaux clarifiées. L'aptitude à ne relarguer qu'une très faible teneur résiduelle en d'aluminium dans l'eau potable s'évalue en filtrant l'eau traitée à 0,45 pm et en dosant l'aluminium présent. Un PCSA en solution est dit stable s'il garde ses propriétés applicatives après un stockage de 3 mois à température ambiante et de 1 mois à 40 C et s'il ne dépose aucun solide, à 40 C durant un mois ou à température ambiante (25 C) durant trois mois. Dans les applications courantes des PCSA, se posaient plusieurs problèmes, résultant notamment de leurs procédés de fabrication. L'élimination de la turbidité, liée directement à la floculationcoagulation, nécessite une teneur en sulfate élevée et une température de l'étape de basification faible inférieure à 70 C, préférentiellement inférieure à 40 C. Lorsque la teneur en sulfate est élevée, les PCSA présentent une résistance à la température élevée. Sans nuire à l'élimination de la turbidité, il devient alors possible de réaliser des synthèses à plus de 70 C, par exemple entre 80 C et 90 C pour un rapport des pourcentages massiques sulfate/alumine supérieur à 3/10,5. Le traitement des eaux potables nécessite d'obtenir une teneur résiduelle en aluminium faible sur eaux traitées, ce qui implique une basicité élevée des PCSA comprise entre 60 % et 75%. La teneur résiduelle en aluminium sur eaux traitées diminue lorsque qu'il est utilisé des PCSA synthétisés avec des températures élevées lors de l'étape de basification, typiquement supérieure à 70 C de préférence entre 80 C et 85 C. Lorsque le rapport des pourcentages massiques sulfate/alumine augmente de 0,1/10 à 3/10, la teneur résiduelle en aluminium augmente rapidement pour se stabiliser au rapport 3/10 jusqu'à 23,8/8,5. Les teneurs résiduelles en aluminium sont trop élevées pour un rapport des pourcentages massiques sulfate/alumine supérieur à 0,1/10. Pour obtenir des PCSA efficaces en aluminium résiduel, il est nécessaire d'avoir des PCSA de forte basicité, une température de l'étape de basification élevée avec une teneur en sulfate des PCSA très faible. Température élevée et teneur en sulfate faible sont des conditions opposées à l'obtention des PCSA efficaces en élimination de la turbidité. Les PCSA en solution doivent être stables au stockage et en température jusqu'à C. La stabilité en température des PCSA en solution augmente avec le rapport massique sulfate/alumine. Les PCSA en solution sont souvent très stables pour des rapports des pourcentages massiques sulfate / alumine supérieurs à 3/10. Dans le brevet japonais JP-53 001699/1978 on décrit un procédé de fabrication de polychlorosulfate d'aluminium. Ce procédé consiste dans une première étape à basifier un polychlorosulfate contenant beaucoup de sulfate par une quantité équimoléculaire de CaCO3 conduisant à la production de gypse (CaSO4, 2H20) s qui est séparé. Dans une seconde étape, on fait réagir le produit de l'étape précédente dont la basicité est comprise entre 55 % et 58% avec un compose choisi dans le groupe consistant en CaCO3, NaHCO3, Na2CO3, Mg(OH)2 et MgO, sans dépasser la température de 60 C. Bien que la basicité soit comprise entre 65-70%, les teneurs résiduelles en aluminium dans les eaux traitées sont supérieures de 30 % à 60 % à celles obtenues avec les PCSA obtenus selon le procédé décrit dans le brevet EP 327 419 précédemment mentionné. Une température de 60 C est insuffisante et une température supérieure à 70 C dégrade les propriétés de floculation-coagulation. L'inconvénient majeur de ce procédé reste une sous-production importante de gypse dont le rejet pose des problèmes d'environnement, comme il a déjà été mentionné ci-avant. Dans le brevet JP 52 113384/1977, on décrit un procédé de fabrication de polychlorosulfate d'aluminium basique à 65-70% par addition d'un agent alcalin tel que CaCO3, NaHCO3, Mg(OH)2 et/ou MgO à une solution de chlorure d'aluminium ou de chlorure d'aluminium basique, toujours à une température inférieure à 60 C. On constate que les teneurs résiduelles en aluminium sont encore trop élevées par rapport aux PCSA obtenus selon le procédé décrit dans le brevet EP 327 419, pour les mêmes raisons que celles expliquées pour le brevet JP-53 001699/1978, ci dessus. Il est sous-produit du gypse en quantité importante qui reste un inconvénient. Dans la demande de brevet canadien CA 2 109 756 A1, on décrit la fabrication d'un floculant, sans génération de gypse, en procédant à l'ajout de gypse dans une solution de chlorosulfate d'aluminium à une température comprise entre 45 C et 98 C, préférentiellement 75 C. Le gypse ainsi ajouté est totalement dissout, la concentration en calcium reste limitée dans une plage de 0,1 % à 0,4 % en Ca2+.11 est clairement précisé que l'étape de basification avec une base tel que par exemple CaCO3 doit être réalisée à 45 C. La basicité du produit, telle qu'obtenue selon ce brevet est inférieure à 55 %. Le rapport des pourcentages massiques sulfate/alumine est voisin de 3/10. La reproduction des exemples n'a cependant pas permis de retrouver les basicités de 55 % annoncées mais ont conduit à des basicités plus faibles, comprises entre 10 % et 15 %. Les teneurs résiduelles en aluminium sont excessives par rapport aux PCSA obtenus selon le procédé décrit dans le brevet EP 327 419. En vue d'améliorer la quantité résiduelle d'aluminium restante dans une eau traitée, le brevet EP 327 419 mentionné précédemment propose un procédé de 4 préparation de PCSA de basicité élevée, comprise entre 60 % et 70 %. Ce procédé consiste notamment à mettre en contact une solution d'aluminium, de chlorure, d'excès de sulfate, au contact d'un composé alcalino-terreux basique, à descendre de 93 C à 65 C, puis à éliminer le sulfate alcalino-terreux insoluble par 5 filtration. Il y a lieu de noter que la synthèse est démarrée en large excès de sulfate, et que de façon concomitante à la baisse de température, la teneur en sulfate dans le milieu réactionnel diminue. Il est ainsi évité la dégradation thermique des solutions de PCSA qui sont sensibles à faible taux de sulfate, typiquement pour ce produit S042- = 1,9% /AI203= 10,5%. Les PCSA de haute basicité ainsi obtenus permettent d'obtenir sur l'eau traitée des teneurs résiduelles en aluminium plus faibles comme nous l'avons déjà mentionné précédemment. Cependant, ce procédé présente l'inconvénient majeur de générer des quantités importantes de gypse (environ 300 kg par tonne de PCSA produit). Dans le brevet EP 557 153, on décrit également un procédé de préparation de PCSA de haute basicité qui entraîne peu d'effiuents. Cependant, ce procédé présente le grave inconvénient d'être peu reproductible. Ce manque de reproductibilité se manifeste notamment par l'obtention d'un taux élevé d'aluminium résiduel dans l'eau traité 8 fois sur 10. Ce taux d'aluminium résiduel peut atteindre une quantité qui est de 40 % supérieure à celle obtenue avec les PCSA décrits dans le brevet EP 327 419. Rappelons que pour obtenir des PCSA efficaces en aluminium résiduel, il est nécessaire d'avoir un PCSA de forte basicité, fabriqué à une température de basification élevée avec une teneur en sulfate des PCSA très faible. Une température élevée et une teneur en sulfate faible sont des conditions opposées à l'obtention de PCSA efficaces en élimination de la turbidité. Ceci a été constaté notamment dans le brevet FR 2 317 227 et le brevet européen EP 0 557 153 dans lesquels il est impossible de surbasifier un chlorosulfate d'aluminium basique de 40% vers 55-70%, par une base, à une température supérieure à 70 C, sans éviter la dégradation des propriétés floculantes des produits. Le domaine de température mentionné dans les deux brevets ci-dessus est 40 C à 70 C pour le premier et de 50 C à 70 C pour le second. Les produits décrits dans le brevet FR2 317227 ont des basicités comprises entre 40 % et 55% contre 65 % à 75 % pour le brevet EP 0 557 153 A1. Le rapport des pourcentages massiques SO42-/AI203 est inférieur à 3/10,5. Selon le brevet EP 327 419, il est possible de travailler à plus de 70 C en démarrant la synthèse avec un excès de sulfate que l'on précipite en gypse. Il est également possible de travailler au dessus de 70 C si l'on vise un produit final contenant plus de 3 % de SO42- pour 10,5 % d'AI203. Le problème à résoudre est donc d'obtenir des PCSA stables ayant de bonnes propriétés floculantes avec une aptitude à conférer à l'eau traité peu d'aluminium résiduel tout cela en s'efforçant de fabriquer des PCSA selon un procédé produisant le moins d'effluents possibles. De plus, il est souhaité par les s utilisateurs de PCSA que les focs les plus petits aient de bonnes propriétés d'absorption sur les filtres à sable. On a maintenant trouvé un procédé de préparation de polychlorosulfate d'aluminium à haute basicité présentant la formule générale: AI(OH)aClbYc / dM'CI2 / eM"CI (I) dans laquelle Y représente un anion de valence 2, tel que SO42-, M' représente un cation de valence 2, tel qu'un métal alcalino-terreux, M" représente un cation de valence 1, tel qu'un métal alcalin ou l'ammonium, a, b, c et d sont des nombres entiers positifs ou fractionnaires positifs non nuls et e peut être nul ou un nombre entier positif ou fractionnaire positif tels que 1,8 ci après. DUREE DE CUISSON TEMPERATURE( C) MINIMUM OPTIMUM MAXIMUM 3h 5h à9h 20h 1 h 1 h à 4h 5h 10 min 30 min à 1h30 min 1h45 min 10 min 30 min à 1 h lh15 min 5 min 15 min à 30 min 45 min 5 min 7 min à 10 min 15 min Pour toutes températures de cuisson intermédiaires, l'homme du métier procédera par extrapolation. Selon la présente invention, le rapport des pourcentages massiques sulfate/alumine est avantageusement inférieur à 3/10,5 et, de préférence, compris entre 1/10,5 et 1,5/10,5. Selon la présente invention, la mise en contact des réactifs est effectuée de préférence sous forte agitation et/ou sous forte turbulence. Ainsi, tout moyen permettant d'obtenir une turbulence élevée tel que injection par buse ou par venturi peut être utilisé. La cuisson est avantageusement réalisée sous agitation qui, de préférence est moins forte que celle pratiquée lors de la mise en contact des réactifs. Selon la présente invention, les termes "composé basique d'un métal alcalin" s15 désignent tout dérivé à caractère basique dudit métal alcalin, en particulier oxyde, hydroxyde, carbonate, bicarbonate. A titre d'illustration de composés basiques d'un métal alcalin utilisables selon la présente invention, on citera NaOH, KOH, NaHCO3, Na2CO3, K2CO3, KHCO3 et les mélanges d'au moins deux des composés basiques d'un métal alcalin énumérés ci-avant. De préférence, on utilisera NaOH ou Na2 C03. Ces composés sont de préférence utilisés sous forme de solution aqueuse. La concentration molaire en composé basique du métal alcalin est au moins égale à 2 moles/i et, de préférence comprise entre 4 moles /1 et 7 moles /I. Selon la présente invention, les termes "composé basique d'un métal alcalino- terreux" désignent tout dérivé à caractère basique dudit métal alcalinoterreux, en particulier oxyde, hydroxyde, carbonate, bicarbonate. A titre d'illustration de composés basiques d'un métal alcalino-terreux utilisables selon la présente invention, on citera CaO, MgO, Ca(OH)2, Mg(OH)2, CaCO3 et les mélanges d'au moins deux des composés basiques d'un métal alcalino-terreux énumérés ci-avant. De préférence, on utilisera Ca(OH)2, Mg(OH)2 ou MgO. A titre d'illustration d'halogènure d'un métal alcalino-terreux utilisable selon la présente invention on citera CaCI2, MgCI2. De préférence, on utilisera CaCI2. Selon la présente invention, les ions sulfates peuvent être apportés par l'intermédiaire de composés tels que H2SO4, Na2SO4, CaSO4, CaSO4, 2H20 MgSO4. De préférence, on utilisera H2SO4, Na2SO4 et CaSO4, 2H20 (gypse). Selon la présente invention, I'ordre d'introduction des réactifs peut être effectué de différentes façons et il a été mis en évidence que l'ordre d'introduction des réactifs n'avait aucune conséquence sur la qualité des PCSA obtenus selon la présente invention. Ainsi, notamment, on peut mettre en contact la solution de chlorure basique d'aluminium (Il), simultanément avec le composé basique d'un métal alcalin et le sulfate puis on introduit au milieu réactionnel ainsi obtenu le composé basique d'un métal alcalino-terreux (en suspension ou sous forme de poudre), o inversement, le composé basique d'un métal alcalino-terreux puis introduire simultanément le composé basique d'un métal alcalin et le sulfate. Selon une autre variante, on peut mettre en contact la solution de chlorure basique d'aluminium (Il) et CaCI2 puis on introduit au milieu réactionnel ainsi obtenu simultanément le composé basique d'un métal alcalin et le sulfate. Les procédés antérieurs permettaient d'améliorer une ou plusieurs caractéristiques au détriment d'une ou plusieurs autres caractéristiques. Selon la présente invention, les PCSA sont obtenus selon un procédé perfectionné désigné comme "propre" c'est-à-dire un procédé produisant quasiment pas de sous-produits tels que le gypse. En outre, le procédé selon la présente invention conduit à des PCSA de haute basicité possédant des caractéristiques simultanées, de stabilité au stockage, d'élimination de la turbidité et de teneur résiduelle en aluminium dans les eaux traitées. Les PCSA selon la présente invention peuvent être utilisés dans de nombreux domaines tels que par exemple pour le traitement des eaux potables, des effluents aqueux et dans l'industrie papetière. De préférence, les PCSA de la présente invention peuvent être avantageusement utilisés pour le traitement des eaux potables. Les exemples qui suivent illustrent l'invention. Exemple I: (conforme à l'invention) 500 g d'un polychlorure d'aluminium basique sont introduits dans un réacteur de 2 litres. Ce polychlorure contient 11,18 % d'aluminium compté en A1203,21,61% de chlorure et possède une basicité de 42,9 %. Sa formule brute est: AI (OH)1,28 C11,71- On ajoute ensuite 19,2 g de chaux Ca(OH)2 dans le réacteur contenant le polychlorure maintenu à 50 C. La durée d'addition est de 45 minutes sous agitation de type Rushton réglée à 800 t/min. On prépare une solution basique de carbonate de sodium et de sulfate de sodium selon la procédure suivante: 13,15 g d'acide sulfurique à 77,1 % en masse sont versés dans une solution de carbonate de sodium contenant 68,5 g de Na2CO3,H20 et 300 g d'eau. Cette solution basique préchauffée à 50 C est ajoutée sous forte turbulence dans le réacteur contenant le polychlorure et Ca(OH)2 maintenus à 50 C et cela en 30 minutes. En fin de basification la vitesse d'agitation est réduite à 200 tours/minute. g de gypse solide CaSO4, 2H20 sont alors ajoutés afin d'avoir une l0 concentration constante en CaSO4, 2H20 et la température est portée de 50 C à C en 30 minutes, puis il est pratiqué une cuisson de 1 h à 85 C sous agitation réglée à 200 tours / minute. Le produit est refroidit à 40 C en 30 minutes puis filtré. Le gypse est recyclable. Le filtrat récupéré, titrant environ 9 % en alumine, est dilué par ajout d'eau jusqu'à atteindre une densité de 1,203, soit une teneur pondérale en alumine de 8,5 %. La composition chimique en poids, déterminée par analyse, est la suivante: A1203: 8,71 % Ca2+: 0,99 % Na+: 2,20 % CI-: 10,45 % S042-: 0,93 % eau: 76,9 % calculée par différence. La réaction établie à partir des réactifs et de l'analyse des produits finis est la suivante: AI (OH)1,28 C11,71 + 0,14 Ca(OH)2 + 0,223 Na2CO3 + 0,057 Na2SO4 + 0,223 H20 -- AI(OH)2,01CI0,87(S04)0,057 + 0,14 CaCI2 + 0,560 NaCI+ 0,223 CO2 d'o une basicité de 2,01/3 = 67,1 % Exemple 2: (conforme à l'invention) 500 g d'un polychlorure d'aluminium basique sont introduits dans un réacteur de 2 litres. Ce polychlorure contient 18,33% d'aluminium compté en A1203, 21,78% de chlorure et a une basicité de 43,1 %. Sa formule brute est: AI (OH)1,29 CI1,71. On ajoute ensuite 19,2 g de Ca(OH)2 dans le réacteur contenant le polychlorure maintenu à 50 C. La durée d'addition est de 45 minutes sous agitation de type Rushton réglée à 800 t/min. On prépare une solution basique de carbonate de sodium et de sulfate de sodium selon la procédure suivante: 13,15 g d'acide sulfurique à 77,1 % en masse sont versés dans une solution de carbonate de sodium contenant 68,5 g de Na2CO3,H20 et 300 g d'eau. Cette solution basique préchauffée à 50 C est ajoutée sous forte turbulence dans le réacteur contenant le polychlorure et Ca(OH)2 maintenus à 50 C et cela en 30 minutes. En fin de basification la vitesse d'agitation est réduite à 200 tours/minute. La température est portée de 50 C à 85 C en 15 minutes, puis il est pratiqué une cuisson de 1 h à 85 C sous agitation réglée à 200 tours/ minute. Le produit est refroidit à 40 C en 30 minutes puis clarifié par filtration. Le résidu est inférieur à 0,5 g/kg. Le filtrat récupéré, titrant environ 9 % en alumine, est dilué par ajout d'eau jusqu'à atteindre une densité de 1,205, soit une teneur pondérale en alumine de 8,5 %. La composition chimique en poids,déterminée par analyse, est la suivante: A1203: 8,64 % Ca2+: 0,92 % Na+: 2,25 % Cl-: 10,21% SO42-: 0,92 % eau: 76,9 % calculée par différence. La réaction établie à partir des réactifs et de l'analyse des produits finis est la suivante: AI (OH)1,29 C11,71 + 0,15 Ca(OH)2 + 0,229 Na2CO3 + 0,063 Na2SO4 + 0,229 H20 -- Al(OH)2,o3C0lo,84(SO4)o,o063 + 0,15 CaCI2 + 0,584 NaCI + 0,229 C02 d'o une basicité de 2,03/3 = 67,7 % Exemple 3 (conforme à l'invention) On opère comme dans l'exemple 2 avec les mêmes réactifs, sauf que la montée en température de 50 C à 80 C est réalisée en 30 minutes et que la température de cuisson est réalisée à 80 C pendant 1 h 30 minutes sous agitation réglée à tours / minute. Exemple 4 (conforme à l'invention) On opère comme dans l'exemple 2 avec les mêmes réactifs sauf que la montée en température de 50 C à 90 C est réalisée en 30 minutes, et que la température de cuisson est réalisée à 90 C pendant 20 minutes sous agitation réglée à 200 tours / minute. Exemple 5 ( conforme à l'invention) On opère comme dans l'exemple 2 avec les mêmes réactifs sauf que la montée en température de 50 C à 95 C est réalisée en 30 minutes et que la température de cuisson est réalisée à 95 C pendant 7 minutes sous agitation réglée à 200 tours / minute. Exemple 6 (non-conforme à l'invention) On opère comme dans le brevet EP 0 557 153 sauf que l'on utilise du carbonate de sodium en solution au lieu du carbonate de sodium en poudre. Il n'est pas pratiqué en fin de basification la cuisson de notre invention. 500 g d'un polychlorure d'aluminium basique sont introduits dans un réacteur de 2 litres. Ce polychlorure contient 18,13% d'aluminium compté en A1203, 21,47% de chlorure et a une basicité de 43,3 %. Sa formule brute est: AI (OH)1,30 Cl1,70 On prépare une solution basique de carbonate de sodium et de sulfate de sodium selon la procédure suivante: 13,15 g d'acide sulfurique à 77,1 % en masse sont versés dans une solution de carbonate de soude contenant 68,5 g de Na2CO3,H20 et 300 g d'eau. Cette solution basique préchauffée à 60 C est ajoutée sous forte turbulence dans le réacteur contenant le polychlorure maintenu à 60 C et cela en 20 minutes. Il est ajouté 19,2 g de Ca(OH)2 dans le réacteur contenant le polychlorure et la solution basique maintenus à 60 C. La durée d'addition est de 45 minutes sous agitation de type Rushton réglée à 800 t/min. En fin de basification calcique, la vitesse d'agitation est réduite à 200 tours/minute. Le produit est agité 30 minutes, puis il est refroidit à 40 C en 20 minutes puis filtré. Le filtrat récupéré, titrant environ 9 % en alumine, est dilué par ajout d'eau jusqu'à atteindre une densité de 1,204, soit une teneur pondérale en alumine de 8,5 %. Il est stocké à température ambiante. La composition chimique en poids, après analyse, est la suivante: A1203: 8,61 % Ca2+: 0,95 % Na+: 2,25 % CI-: 10,26 % S042-: 0,93 % eau: 77,0 % calculée par différence. La réaction est la suivante: AI (OH)1,30 Cl1,70 + 0,14 Ca(OH)2 + 0,233 Na2CO3 + 0,063 Na2SO4 + 0,233 H20 -- Al(OH)2,035CI0,85(SO4)0,067 + 0,14 CaCI2 + 0,579 NaCI + 0,233C02 d'o une basicité de 2,035/3 = 67,8 % Exemple 7 (conforme à l'invention) Le produit obtenu en fin de basification calcique, selon l'exemple 6, est chauffé à C en 20 minutes puis il est pratiqué une cuisson à 70 C pendant 2 h 30 sous agitation réglée à 200 t/min. La teneur résiduelle en aluminium dans l'eau traitée s'améliore en passant de 140% (obtenue avec le PCSA selon le procédé du brevet EP 327 419) à 120 % avec le produit du présent exemple. Exemple 8 (conforme à l'invention) On répète l'expérience décrite dans l'exemple 6 dans d'un réacteur de 200 litres, sauf que l'on introduit d'abord Ca(OH)2, puis le mélange de carbonate de sodium et de sulfate de sodium en solution au niveau de la pâle d'agitation à 5 m/s dans une buse. On pratique la cuisson décrite dans l'exemple 7. On obtient un produit après une cuisson de 2 h 30 min permettant d'obtenir une eau traitée contenant 104 % de l'aluminium résiduel au lieu de 140 % avec le PCSA fabriqué selon l'exemple 6 (PCSA n'ayant pas subi de cuisson). On s'est aperçu qu'avec ce type de cuisson, à une température de 70 C, il était o10 retrouvé dans le liquide une quantité de gypse en suspension égale à environ g/tonne. Exemple 9: (conforme à l'invention) 500 g d'un polychlorure d'aluminium basique sont introduits dans un réacteur de 2 litres. Ce polychlorure contient 18,33 % d'aluminium compté en A1203 21,78% de chlorure et a une basicité de 43,1 %. Sa formule brute est AI (OH)1,29 Cl1,71 Il est ajouté 19,2 g de Ca(OH)2 dans le réacteur contenant le polychlorure maintenu à 50 C. La durée d'addition est de 45 minutes sous agitation de type Rushton réglée à 800 t/min. On prépare une solution basique de carbonate de sodium et de sulfate de sodium selon la procédure suivante: 13,15 g d'acide sulfurique à 77,1 % en masse sont versés dans une solution de carbonate de sodium contenant 68,5 g de Na2CO3,H20 et 300 g d'eau. Cette solution basique préchauffée à 50 C est ajoutée sous forte turbulence dans le réacteur contenant le polychlorure et Ca(OH)2 maintenus à 50 C et cela en 30 minutes. En fin de basification la vitesse d'agitation est réduite à 200 tours/minute. La température est portée de 50 C à 60 C en 10 minutes, puis il est pratiqué une cuisson de 5 h à 60 C sous agitation réglée à 200 tours / minute. Le produit est refroidit à 40 C en 30 minutes puis filtré. Le filtrat récupéré, titrant environ 9 % en alumine, est dilué par ajout d'eau jusqu'à atteindre une densité de 1,202, soit une teneur pondérale en alumine de 8,5 %. La composition chimique en poids, déterminée par analyse est la suivante: A1203: 8,46 % Ca2+: 0,95 % Na+: 2,25 % CI-: 10,07% S042-: 0,95 % eau: 77 % calculée par différence. La réaction établie à partir des réactifs et de l'analyse des produits finis est la suivante: AI (OH)1,29 Cl1,71 + 0,15 Ca(OH)2 + 0,223 Na2CO3 + 0,072 Na2SO4 + 0,223 H20 -> AI(OH)2,03CI0,82(SO4)0,072 + 0,15 CaCI2 + 0,590 NaCI + 0,223 CO2 d'o une basicité de 2,03/3 = 67,7 % Exemple 10 (conforme à l'invention) 500 g d'un polychlorure d'aluminium basique sont introduits dans un réacteur de 2 litres. Ce polychlorure contient 18,13% d'aluminium compté en A1203 21,47% de chlorure et a une basicité de 43,3 %. Sa formule brute est AI (OH)1,30 Cl1,70. o10 13,15 g d'acide sulfurique à 77,1 % en masse sont versés dans ledit polychlorure, à 50 C, en 14 minutes. On ajoute ensuite 19,2 g de Ca(OH)2 à 50 C. La durée d'addition est de 45 minutes sous agitation de type Rushton réglée à 800 t/min. L'addition de Ca(OH)2 terminée, on ajoute une solution de carbonate de sodium contenant 68,5 g de Na2CO3,H20 et 300 g d'eau sous forte turbulence maintenu à 50 C en 20 minutes. En fin de basification la vitesse d'agitation est réduite à 200 tours/minute et le produit est chauffé à 70 C en 15 minutes puis subit une cuisson à 70 C pendant 2 h 30 min sous agitation réglée à 200 tours / minute. Le produit est refroidit à 40 C en 20 minutes, filtré et dilué avec 121 g d'eau. Le filtrat récupéré a une densité de 1,204, soit une teneur pondérale en alumine de 8,5 %. Il est stocké à température ambiante. La composition chimique en poids, après analyse, est la suivante: A1203: 8,51 % Ca2+: 0,92 % Na+: 2,37 % Cl-: 10,04% S042-: 0,90 % eau: 77,25 % calculée par différence. La réaction est la suivante: AI (OH)1,30 Cl1,70 + 0,14 Ca(OH)2 + 0,254 Na2CO3 + 0,056 Na2SO4 + 0,254 H20 -- AI(OH)2,o08CI0,81(SO4)o,o06 + 0,14 CaCI2 + 0,62 NaCI + 0,254 C02 d'o une basicité de 2,08/3 = 69,3 % Exemple 11 (conforme à l'invention) Il est réalisé le même essai que l'exemple 7 sauf que Ca(OH)2 est introduit en deuxième et le mélange de solution basifiante de carbonate et de sulfate de sodium en premier. On obtient les mêmes résultats analytiques que pour le PCSA de l'exemple 7. Exemple12 (conforme à l'invention) 750 g d'un polychlorure d'aluminium basique sont introduits dans un réacteur de 2 litres. Ce polychlorure contient 18,33% d'aluminium compté en A1203, 21,78% de chlorure et a une basicité de 43,1 %. Sa formule brute est AI (OH)1,30 Cl1,70 s On ajoute 28,8 g de Ca(OH)2 dans le réacteur contenant le polychlorure maintenu à 50 C. La durée d'addition est de 45 minutes sous agitation de type Rushton réglée à 800 t/min. On prépare une solution basique de NaOH et de sulfate de sodium selon la procédure suivante: 0o 19,7 g d'acide sulfurique à 77,1 % en masse sont versés dans 363,4 g d'une solution de NaOH à 6 moles de NaOH A/ puis rajout de 88,7 g d'eau. Cette solution basique préchauffée à 50 C est ajoutée sous forte turbulence dans le réacteur contenant le polychlorure et Ca(OH)2 maintenus à 50 C et cela en 20 minutes. En fin de basification la vitesse d'agitation est réduite à 200 tours/minute puis on laisse agiter 10 minutes. La température est portée de 500C à 70 C en 25 minutes, puis il est pratiqué une cuisson de 2 h 30 minutes à 70 C sous agitation réglée à 200 tours / minute. Le produit est refroidit à 40 C en 30 minutes puis clarifié par filtration. Le résidu est inférieur à 0,2 g/kg. Le filtrat récupéré, titrant environ 9 % en alumine, est dilué par ajout d'eau jusqu'à atteindre une densité de 1,202, soit une teneur pondérale en alumine de 8,5 %. La composition chimique en poids, déterminée par analyse, est la suivante: A1203: 8,57 % Ca2+: 0,89 % Na+: 2,50% CI-: 10,11 % S042-: 0,92 % eau: 77,0 % calculée par différence. La réaction établie à partir des réactifs et de l'analyse des produits finis est la suivante: AI (OH)1,29 Cl1,71 + 0,13 Ca(OH)2 + 0,536 NaOH + 0,057 Na2SO4. AI(OH)2,10CI0,78(SO4)0,057 + 0,13 CaCI2 + 0,65 NaCI d'o une basicité de 2,1/3 = 70,0 % Exemple 13 (conforme à l'invention) 500 9 d'un polychlorure d'aluminium basique sont introduits dans un réacteur de 2 litres. Ce polychlorure contient 18,33% d'aluminium compté en A1203, 21, 78% de chlorure et a une basicité de 43,1 %. Sa formule brute est AI (OH)1,29 Cl1,71 On ajoute 30,06 g de chlorure de calcium dans le réacteur contenant le polychlorure maintenu à 50 C. La pureté du CaCI2 est de 96%, le reste étant du NaCI et de l'eau. La durée d'addition est de 30 minutes sous agitation de type Rushton réglée à 800 t/min. 15 minutes supplémentaires sont nécessaires pour dissoudre le chlorure de calcium. On prépare une solution basique de NaOH et de sulfate de sodium selon la procédure suivante: 13,15 g d'acide sulfurique à 77,1 % en masse sont versés dans 325,8 g d'une solution de NaOH à 6 moles de NaOH /litre puis rajout de 42,7 g d'eau. Cette solution est préchauffée à 50 C puis ajoutée sous forte turbulence à une vitesse linéaire d'environ 4m/s dans le réacteur contenant le polychlorure et CaCI2 maintenus à 50 C et cela en 20 minutes. En fin de basification la vitesse d'agitation est réduite à 200 tours/minute puis on laisse agiter 10 minutes. La température est portée de 50 C à 70 C en 25 minutes, puis il est pratiqué une cuisson de 2 heures à 70 C sous agitation réglée à 200 tours / minute. Le produit est refroidit à 40 C en 30 minutes puis clarifié par filtration. Le résidu est inférieur à 0,1 g/kg Le filtrat récupéré est dilué par ajout d'eau jusqu'à atteindre une densité de 1,202, soit une teneur pondérale en alumine de 8,5 %. La composition chimique en poids, déterminée par analyse, est la suivante: A1203: 8,00 % Ca2+ 0,75 % Na+ 3,05 % CI-: 10,68 % *S042-: 0,85 % eau: 76,7 % calculée par différence. La réaction établie à partir des réactifs et de l'analyse des produits finis est la suivante: AI (OH)1,29 Cl1,71 + 0,12 CaCI2 + 0,738 NaOH + 0,056 Na2SO4 -- Al(OH)2,05CI0,83(SO4)0,056 + 0,12 CaCI2 + 0,85 NaCI d'o une basicité de 2,05/3 = 68,5 % Exemple 14 (conforme à l'invention) 500 g d'un polychlorure d'aluminium basique sont introduits dans un réacteur de 2 litres. Ce polychlorure contient 18,33 % d'aluminium compté en A1203, 21, 78% de chlorure et a une basicité de 43,1 %. Sa formule brute est AI (OH)1,29 Cl1,71 168,8 g d'une solution de NaOH à 6 moles de NaOH/1 est diluée avec 200 g d'eau. Elle est préchauffée à 50 C, puis elle est ajoutée en 20 minutes, sous forte turbulence dans le réacteur contenant le polychlorure maintenu à 50"C. On ajoute ensuite 19,2 g de Ca(OH)2 dans le réacteur contenant le polychlorure et la solution de NaOH maintenus à 50 C. La durée d'addition est de 45 minutes sous agitation de type Rushton réglée à 800 t/min. En fin de basification la vitesse d'agitation est réduite à 200 tours/minute puis on laisse agiter 10 minutes. Il est alors ajouté 18,7 g de sulfate de sodium anhydre en dix minutes. La température est portée de 50 C à 70 C en 25 minutes, puis il est pratiqué une cuisson de 2 heures à 70 C sous agitation réglée à 200 tours / minute. Le produit est refroidit à 40 C en 30 minutes puis clarifié par filtration. Le filtrat récupéré est dilué par ajout d'eau jusqu'à atteindre une densité de 1,202, o10 soit une teneur pondérale en alumine de 8,5 %. La composition chimique en poids, déterminée par analyse est la suivante: A1203: 8,51 % Ca2+ 0,92 % Na+: 2,30 % CI-: 10,04 % S042-: 1,18 % eau: 77,0 % calculée par différence. La réaction établie à partir des réactifs et de l'analyse des produits finis est la suivante: AI (OH)1,29 Cl1,71 + 0,14 Ca(OH)2 + 0,452 NaOH + 0,074 Na2SO4 - AI(OH)2,03CI0,82(SO4)0,074 + 0,14 CaCI2 + 0,60 NaCI d'o une basicité de = 2,03/3 = 67,7 % Exemple 15 (conforme à l'invention) 500 g d'un polychlorure d'aluminium basique sont introduits dans un réacteur de 2 litres. Ce polychlorure contient 18,54% d'aluminium en A1203, 21,78% de chlorure et a une basicité de 43,7 %. Sa formule brute est AI (OH)1,29 Cl1,71. Il est ajouté 7,7 g de Ca(OH)2 dans le réacteur contenant le polychlorure maintenu à 50 C. La durée d'addition est de 20 minutes sous agitation de type Rushton réglée à 800 t/min. On prépare une solution basique de carbonate de sodium et de sulfate de sodium selon la procédure suivante: 1,1 g d'acide sulfurique à 77,1 % en masse sont versés dans une solution de carbonate de sodium contenant 76,1 g de Na2CO3,H20 et 300 g d'eau. Cette solution basique préchauffée à 50 C est ajoutée sous forte turbulence dans le réacteur contenant le polychlorure et Ca(OH)2 maintenus à 50 C et cela en 30 minutes. En fin de basification la vitesse d'agitation est réduite à 200 tours/minute. Le gâteau de filtration 20 g de gypse solide CaSO4,2 H20 récupéré de plusieurs essais identiques à l'exemple 1 est ajouté dans le réacteur en tant que réactif pour saturer la solution. Un complément de 10 g de gypse est ajouté selon l'exemple 1 et la température est portée de 50 C à 85 C en 30 minutes, puis il est pratiqué une cuisson de 1 h à 85 C, sous agitation réglée à 200 tours / minute. Le produit est refroidit à 40 C en 30 minutes puis filtré. Le gypse filtré, 8 g, peut alors être de nouveau recyclé. Le filtrat récupéré, titrant environ 9 % en alumine, est dilué par ajout d'eau jusqu'à atteindre une densité de 1,202, soit une teneur pondérale en alumine de 8,5 %. La composition chimique en poids, déterminée par analyse, est la suivante: A1203: 8,47 % Ca2+: 0,88 % Na+: 2,40 % Cl-: 10,05 % SO42-: 1,25 % eau: 77,0 % calculée par différence. La réaction établie à partir des réactifs et de l'analyse des produits finis est la suivante: AI (OH)1,28 Cl1,71 + 0,059 Ca(OH)2 + 0,071 CaSO4 + 0,0066 Na2SO4 + 0,308 Na2CO3 + 0,308 H20 - AI(OH)2,03Cl0,81(SO4)0,078 + 0,13 CaCI2 + 0,630 NaCI + 0,308 CO2 d'o une basicité de 2,03/3 = 67,7 % Exemple 16 (non conforme à l'invention) Selon l'exemple n 1 de la demande de BREVET CANADIEN n 2109756. 350,6 g de polychlorure d'aluminium basic PAC 5/6 à 50% sont placés dans un réacteur de I litre équipé d'un agitateur et d'un réfrigérant condenseur. Le PAC contient 12,39 % d'aluminium et 8,27 % de chlorure soit AI(OH)2,49 CI0, 51. La solution est chauffée à 80 C puis 136,8 g d'acide chlorhydrique à 20 Baumé sont versés sur une période de 7 minutes. Cet acide de densité 1,16 à 20 C contient 32,14 % massique d'HCI. La température est augmentée à 95 C puis maintenue pendant 1 heure sous agitation continue. La température est alors réduite à 85 C. La composition du milieu réactionnel est la suivante: A1203: 8,32 % Cl-: 11,96% ce qui correspond à la formule AI (OH)0,93 C12,06 et à une basicité de 0,93/3= 31 % 31,3 g d'acide sulfurique à 60 Baumé sont ajoutés sur une période de 12 minutes. L'acide sulfurique a une densité de 1,71 à 15 C et contient 78,5 % de H2SO4. La température est maintenue à 85 C pendant 30 minutes de plus. Le chauffage est arrêté et la solution est laissée à refroidir pendant 2 heures jusqu'à 40 C. L'agitation est maintenue. 280,6 g d'eau sont ajoutés sous agitation à 40 C. La solution est claire, sans précipité, et stable pendant 30 jours. Sa composition chimique en poids, déterminée par analyse, est la suivante: A1203: 5,24 % s Cl-: 7,39 % S042-: 3,06 % ce qui correspond à la formule: AI(OH)0,35 Cl2,06 (SO42 -)0,31 d'o une basicité de 0,35/3=11,7 %, alors que dans ladite demande de brevet canadien, il est indiqué la composition pondérale finale suivante: A1203: 10,36 % CI-: 8,84 % S042-: 2,93 % soit pour formule AI(OH)1,47 Cl1,23 (SO42-)o,15 soit une basicité de 1, 47/3=49 % Exemple 17 (non conforme à l'invention) On opère selon les conditions dans l'exemple 4 du brevet FR 2317227 avec les réactifs ciaprès: 500 g d'un polychlorure d'aluminium basique sont introduits dans un réacteur de 2 litres. Ce polychlorure contient 16,58 % d'aluminium compté en A1203, 22,24% de chlorure et a une basicité de 43,7 %. Sa'formule brute est AI (OH)1,07 C11,93- On chauffe le polychlorure à 30 C sous agitation de type Rushton réglée à 200 t/min. Une solution basique de carbonate de sodium est fabriquée selon la procédure suivante: 44,29 g de Na2CO3,H20 sont introduits dans 141 g d'eau. Cette solution basique préchauffée à 30 C est ajoutée en 1 heure sous forte turbulence dans le réacteur contenant le polychIrorure maintenu à 30 C. 88,9 g de sulfate de soude hydraté Na2SO4,10 H20 sont introduits dans le réacteur en 10 minutes puis on maintient l'agitation pendant 3 heures. La densité est de 1,289. La composition chimique en poids, déterminée par analyse, est la suivante: A1203: 10,74 % Na+: 3,70 % CI-: 14,50% S042-: 3,52 % eau: 67,54 % calculée par différence. La réaction établie à partir des réactifs et de l'analyse des produits finis est la suivante: AI (OH)1,07 C11,93 + 0,17 Na2SO4 + 0,38 Na2CO3 + 0,38 H20 - AI(OH)1,48CI1,18(SO4)0,17 + 0,76 NaCI + 0,38 CO2 d'o une faible basicité de 1,48/3 = 49,3 % Le produit fabriqué ci-dessus peut s'écrire sous la forme AI(OH)1,48Cl1,94(SO4)0,17Na0,76 ce qui est conforme au produit décrit dans le brevet 2 317 227 ayant la formule suivante: AI(OH)1,48CI1,95(SO4)0,15Na0,73 Exemple 18 (non conforme à l'invention) Si on effectue une cuisson à 80 C, pendant 20 minutes du produit obtenu selon l'exemple 17 - produit qui ne contient pas de composé basique d'un métal alcalino-terreux -, on constate que les solutions de PCSA obtenues ne sont pas stables dans le temps, ni à l'ambiante, ni à 45 C. Des solides se déposent en forte quantité au fond des flacons. Avant de rassembler, dans un tableau, tous les résultats des tests d'applications en traitement d'eau des produits des exemples précédents il est décrit les méthodes d'évaluation des produits. lS MESURE DE LA TURBIDITE RESIDUELLE: On utilisera comme produit de référence un PCSA obtenu selon le brevet EP 327419 conduisant à un effluent de gypse de 350 kg par tonne de PCSA et qui a la composition chimique pondérale ci-après: A1203: 8,5 % Ca2+: 1,23 % CI-: 6,44 % SO42-: 1,53 % Basicité de 69,6 %. On introduit la veille dans un bac de 30 litres, 20 litres d'eau de Seine pour permettre à l'eau d'atteindre la température ambiante. Cette eau contient les sels suivants: Na2SO4, NaHCO3, CaCI2, MgCI2. Elle est maintenue sous agitation constante à 100 tours/minute. Dans 1 litre de cette eau, on a les quantités de sel (exprimées en mg) suivantes: Na2SO4 NaHCO3 Calcium Magnésium Argiles Matières Organiques 74 336 80 12,2 50 14 Cette eau a une turbidité de 9 à 10 NTU et un pH de 8,2 à 8,5. Les tests sont réalisés sur un floculateur HYDROCURE (de chez Orchidis)de la façcon suivante: - introduction dans chaque vase du "JAR- TEST" d'un litre d'eau de Seine, mise sous agitation à 100 tours/minutes, préparation de solutions des échantillons de PCSA à tester et du produit de référence, par dilution environ au centième des produits obtenus dans de l'eau déminéralisée, puis repos 1 heure des solutions, soit 2,94 g de PCSA de référence titrant 8,5 % d'AI203 introduit dans la fiole de 250 ml complétée à l'eau, les solutions sont stables à la dilution pendant au moins 2 heures, - prélever les quantités de produit nécessaire 3 ml, avec les seringues (solutions diluées au centième titrant 1 g/I d'AI203). - augmenter la vitesse d'agitation du floculateur jusqu'à 160 tours/minutes, - injecter les produits, soit 3 mg compté en A1203 par litre d'eau de Seine, dans les vases du "JAR-TEST ", - déclencher le chronomètre et compter 1 mn 30 s à la fin de l'injection, - après 1 mn 30 s d'agitation rapide, on ralentit la vitesse d'agitation à 40 tours/minute, - après 13 mn 30 s à 40 tours/minute, l'agitation est arrêtée et les pâles d'agitation sont relevées, - au bout de 20 minutes de DECANTATION, on introduit un tuyau de prélèvement de la pompe péristaltique dans chaque vase à une profondeur de 5 cm au dessous de la surface et au centre du vase. On met en route la pompe et on prélève environ 40 ml. Le débit de prélèvement de la pompe est réglé de telle sorte que la durée de prélèvement ne dépasse pas 3 min. Ces échantillons seront destinés à la mesure de la turbidité résiduelle. La mesure s'effectue sur un turbidimètre RATIO/XR HACH. Les résultats sont exprimés en NTU (=Nephelometric Turbidity Unit),unité corrélée à la quantité résiduelle de particules dans les eaux traitées. On effectue quatre essais. On mesure pour chaque essai et pour chaque produit la valeur de turbidité Tp, ou pour le PCSA de référence Tr, puis on exprime la différence d'élimination de turbidité selon la relation suivante: Moyenne de NTU en % = Moyenne de (Tplà4/Trlà4) x 100 Ecart type en pourcentage sur la somme des rapports (TPlà4/Trlà4) x100 MESURE DE L'ALUMINIUM RESIDUEL: Ce test est réalisé sur les échantillons après 20 minutes de décantation. Les solutions sumageantes sont filtrées sur membranes Millipore à 0,45 pm. L'ajout d'une goutte d'acide nitrique concentré ULTRA-PUR évite la précipitation éventuelle de l'aluminium. La mesure se fait par Absorption Atomique Electrothermique NFT 90-119 1993. L'unité est le pg/A. On mesure pour chaque essai et pour chaque produit la teneur résiduelle en aluminium Alp, ou pour le PCSA de référence Air, puis on exprime la différence de teneur résiduelle en aluminium, selon la relation suivante: Moyenne de Alrés en % = Moyenne de (Alp1à4/Alrlà4) x 100 Ecart type en pourcentage sur la somme des rapports (Alplà4/Alrlà4) x 100 STABILITE à 40 C: Elle est notée par rapport à l'apparition de solide au fond des flacons soit sous forme cristallisée, soit sous forme de trouble avec dépôt floconneux. Elle doit être d'au moins 1 mois. STABILITE à température ambiante: Elle est notée par rapport à l'apparition de solide au fond des flacons. Elle doit être d'au moins 3 mois. Les stabilités sont effectuées sur des solutions de PCSA ayant une quantité pondérale en A1203 au moins égale à 8 %. Les résultats sont rassemblés dans le tableau ci-après. Dans ce tableau: - NC: exemple non conforme à l'invention. - NTU (%) représente la moyenne de NTU en % selon la relation précédemment mentionnée. - Alrés (%) représente la moyenne de Airés en % selon la relation précédemment mentionnée. - ++++signifie très important - +++ signifie moyen - ++ signifie faible + signifie très faible NTU Airés aspect STABILITE Exemples (en %) (en %) flocs A 25 C A 40' C exemple 1 103 + 9 106 + 5 gros >3 mois >1 mois exemple 2 118 + 18 97 + 15 gros >3 mois > 1 mois exemple 3 105 + 10 110 + 10 gros >3 mois > 1 mois exemple4 160 +25 119+ 13 gros >3 mois >1 mois exemple 5 100 + 15 114 _+ 7 gros >3 mois >1 mois exemple 6 NC 75 + 10 140 + 9 moyen >3 mois >1 mois exemple 7 90 + 10 120 + 10 gros >3 mois >1 mois exemple 8 101 + 15 105 + 4 gros >3 mois >1 mois exemple9 90+20 116+2 gros >3 mois >1 mois exemple 10 96+20 116 +7 gros >3 mois >1 mois exemple 11 92+ 11 117+ 8 gros >3 mois >1 mois exemple 12 94 + 13 107 + 7 gros >3 mois >1 mois exemple 13 90 + 5 122 + 3 gros >3 mois >1 mois exemple 14 91 + 7 125 + 3 gros >3 mois >1 mois exemple 15 120 + 40 101 + 15 moyen >3 mois >1 mois exemple 16 NC 212 + 32 170 + 20 moyen >3 mois >1 mois exemple 17 NC 70 + 9 193 + 12 gros 3 mois >1 mois référence ____ On constate que les produits obtenus selon la présente invention (exemples 1 à 5 et 7 à 15) sont: - stables (>3 mois à l'ambiante et > 1 mois à 40 C), - permettent d'obtenir des eaux traitées ayant une concentration en Aluminium résiduel inférieure à 125 % de PCSA de référence et, - permettent une efficacité de floculation inférieure à 125 % par rapport au PCSA de référence. REVENDICATIONS 1. Procédé de préparation depolychlorosulfate d'aluminium à haute basicité présentant la formule générale: AI(OH)aClbYc / dM'CI2 / eM"CI (I) dans laquelle Y représente un anion de valence 2, tel que S042-, M' représente un cation de valence 2, tel qu'un métal alcalino-terreux, M" représente un cation de valence 1, tel qu'un métal alcalin ou l'ammonium, a, b, c et d sont des nombres entiers positifs ou fractionnaires positifs non nuls et e peut être nul ou un nombre entier positif ou fractionnaire positif tels que 1,8 d'un métal alcalino-terreux ou un halogènure d'un métal alcalino- terreux, en suspension aqueuse ou en poudre, en présence d'ions sulfate avec une solution de chlorure d'aluminium basique de formule: AI(OH)x Cly (Il) dans laquelle x est un nombre compris entre 0,1 et 1,5 et y = 3-x, à une température comprise entre la température ambiante (environ 25 C) et C, ledit procédé étant caractérisé en ce que l'on réalise après la basification une cuisson du milieu réactionnel obtenu, à une température, dite température de cuisson, comprise entre 60 C et 95 C, d'une façon telle que la durée de cuisson est comprise entre 3 h et 20 h et, de préférence comprise entre 5 h et 9 h pour une température de cuisson de 60 C et que la durée de cuisson est comprise entre 5 minutes et 15 minutes et, de préférence entre 7 minutes et 10 minutes pour une température de cuisson de 95 C. 2. Procédé selon la revendication 1, caractérisé en ce que pour une température de cuisson de 60 C, la durée de cuisson est comprise entre 5h et 9h. 3. Procédé selon la revendication 1, caractérisé en ce que pour une température de cuisson de 95 C, la durée de cuisson est comprise entre 7 minutes et 10 minutes. 4. Procédé selon la revendication 1, caractérisé en ce que pour une température de cuisson de 70 C, la durée de cuisson est comprise entre 1 h et 5h. 5. Procédé selon la revendication 4, caractérisé en ce que pour une température de cuisson de 70 C, la durée de cuisson est comprise entre lhet4h. 6. Procédé selon la revendication 1, caractérisé en ce que pour une température de cuisson de 80 C, la durée de cuisson est comprise entre 10 minutes et 1 heure 45 minutes. 7. Procédé selon la revendication 6, caractérisé en ce que pour une température de cuisson de 80 C, la durée de cuisson est comprise entre 30 minutes et 1 heure 30 minutes. 8. Procédé selon la revendication 1, caractérisé en ce que pour une température de cuisson de 85 C, la durée de cuisson est comprise entre 10 minutes et I heure 45 minutes. 9. Procédé selon la revendication 8, caractérisé en ce que pour une température de cuisson de 85 C, la durée de cuisson est comprise entre 30 minutes et I heure. 10. Procédé selon la revendication 1, caractérisé en ce que pour une température de cuisson de 90 C, la durée de cuisson est comprise entre 5 minutes et 45 minutes. 11. Procédé selon la revendication 10, caractérisé en ce que pour une température de cuisson de 90 C, la durée de cuisson est comprise entre 7 minutes et 10 minutes. 12. Procédé selon la revendication 1, caractérisé en ce que le composé basique d'un métal alcalin est choisi parmi NaOH, KOH, NaHCO3, Na2CO3, K2CO3, KHCO3 et les mélanges d'au moins deux des composés basiques d'un métal alcalin énumérés ci-avant. 13. Procédé selon la revendication 12, caractérisé en ce que le composé basique d'un métal alcalin est NaOH ou Na2CO3. 14. Procédé selon la revendication 1, caractérisé en ce que le composé basique d'un métal alcalino-terreux est choisi parmi CaO, MgO, Ca(OH)2, Mg(OH)2, CaCO3, et les mélanges d'au moins deux des composés basiques d'un métal alcalino-terreux énumérés ci-avant. 15. Procédé selon la revendication 14, caractérisé en ce que le composé basique d'un métal alcalino-terreux est Ca(OH)2, Mg(OH)2 ou MgO. 16. Procédé selon la revendication 1, caractérisé en ce que l'halogènure d'un métal alcalino-terreux est CaCI2 ou MgCI2. 17. Procédé selon la revendication 14, caractérisé en ce que l'halogènure d'un métal alcalino-terreux est CaCI2 18. Procédé selon la revendication 1, caractérisé en ce que la basicité P du polychlorosulfate d'aluminium haute basicité de formule (I) est comprise entre 65 % et 70 %. 19. Application des polychlorosulfates d'aluminium haute basicité de formule (I) obtenus selon l'une des revendications 1 à 18 au traitement des eaux potables.